상기 전극 베이스 금속 의 평균 경도 는 다음 과 같이 측정 가능 하 다 . 상기 전극 베이스 금속 의 길 이 방향 을 따라 연장 되 는 중심축 에 직교 되 는 평면 에 의하 여 절단 된 상기 전극 베이스 금속 의 일단 면 상 의 임의 의 영역 에서 , 임의 의 개수 만큼 측정 지점 을 선택 하 여 이러 한 측정 지점 에서 경도 를 측정 한다 . 임의 의 개수 로 된 상기 측정치 들 의 평균 을 계산 하 여 , 평균 경도 를 산출 한다 . 상기 전극 베이스 금속 의 경도 , 상기 용접 영역 의 경도 , 및 상기 중앙 전극 의 평균 경도 를 효과 적 으로 측정 하 기 위하 여 , 상기 용접 영역 을 사이 에 개재 하 여 상기 귀금속 칩 이 용접 된 상기 전극 베이스 금속 의 일단 부를 상기 귀금속 칩 및 상기 용접 영역 과 함께 절단 하 는데 , 그 결과 로서 의 절단면 이 상기 귀금속 칩 의 중심축 을 포함 하 도록 절단 한다 . 그 결과 로서 의 상기 전극 베이스 금속 의 단면 에서 , 임의 의 개수 만큼 경도 측정 지점 을 선택 한다 . 상기 경도 측정 지점 에서 0 . 5 N 의 부하 하 에 미세 비커스 경도 기 ( micro Vickers hardness meter ) 를 사용 하 여 JIS Z 2244 에 따라 상기 전극 베이스 금속 의 경도 를 측정 한다 . 임의 의 개수 로 된 상기 측정 경도 들 의 평균 을 계산 하 여 , 전극 베이스 금속 의 평균 경도 를 산출 한다 . 경도 측정 지점 의 개수 는 4 ~ 6 이 다 . 일반 적 으로 , 3 열 3 행 에 등 간격 으로 배열 되 는 9 개 의 지점 이 바람직 하 다 .